Способ изготовления горячедеформированных изделий

1. Способ изготовления горячедеформированых изделий, включающий обработку наружной поверхности нагретой движущейся заготовки защитным составом перед ее деформированием наружным инструментом, отличающийся тем, что обработку наружной поверхности осуществляют путем подачи смеси плавкого дезоксидирующего продукта и транспортного агента под избыточным давлением, при этом заготовку нагревают до температуры 500÷1400°С, предпочтительно до температуры 900÷1100°С, а интенсивность подачи Ρ дезоксидирующего продукта определяют по математической зависимости:
Ρ=k×Q×V×П,
где k - коэффициент, учитывающий потери дезоксидирующего продукта при подаче;
2
Q - удельный расход дезоксидирующего продукта, г/м;
V - скорость движения заготовки, м/с;
Π - периметр наружной поверхности заготовки, м.
2. Способ по п. 1, отличающийся тем, что смесь дезоксидирующего продукта и транспортного агента подают на наружную поверхность, предпочтительно навстречу движению заготовки.
3. Способ по п. 1 или 2, отличающийся тем, что при обработке наружной поверхности заготовки осуществляют завихрение смеси дезоксидирующего продукта и транспортного агента.
4. Способ по любому из предыдущих пунктов, отличающийся тем, что при обработке используют дезоксидирующий продукт на основе щелочных фосфатов.
2
2
5. Способ по любому из предыдущих пунктов, отличающийся тем, что расход дезоксидирующего продукта с учетом потерь при подаче составляет от 5 до 120 г/м, предпочтительно от 20 до 60 г/м.